(57)【要約】【課題】レジン床を使用しながらも、高い強度と優れた装着性を持つ有床義歯を提供する。【解決手段】人工歯２とそれを支える義歯床部３とからなる有床義歯１において、義歯床部３が、人工歯２を支持すると共に歯茎の土手に載るＵ字状の床縁部４と、このＵ字状の床縁部４に自身の外周縁７が一体化されることで床縁部４の内側に連設され、それにより床縁部４を補強する床中央部５とからなり、この床中央部がアセタルの成形品で構成され、床縁部４が前記アセタル樹脂とは異なる熱硬化性樹脂または熱可塑性樹脂（例えばアクリル樹脂）の成形品で構成されている。【選択図】図１
2010022726.tif 000002
【特許請求の範囲】
【請求項１】
人工歯とそれを支える義歯床部とからなる有床義歯において、
該義歯の少なくとも一部がアセタルの成形品で構成されていることを特徴とする有床義歯。
【請求項２】
前記義歯床部の少なくとも一部がアセタルの成形品で構成されていることを特徴とする請求項１に記載の有床義歯。
【請求項３】
前記義歯床部が、前記人工歯を支持すると共に歯茎の土手に載るＵ字状の床縁部と、このＵ字状の床縁部に自身の外周縁が一体化されることで前記床縁部の内側に連設され、それにより前記床縁部を補強する床中央部とからなり、該床中央部がアセタルの成形品で構成され、前記床縁部が前記アセタル樹脂とは異なる熱硬化性樹脂または熱可塑性樹脂の成形品で構成されていることを特徴とする請求項２に記載の有床義歯。
【請求項４】
前記アセタルの成形品で構成された床中央部の外周縁が、後から成形された前記床縁部の成形樹脂中に埋設されることで、前記床中央部と床縁部とが一体化されていることを特徴とする請求項３に記載の有床義歯。
【請求項５】
前記アセタルの成形品で構成された床中央部の外周縁に、前記床縁部の成形樹脂の絡まりを強める凹凸が形成されていることを特徴とする請求項４に記載の有床義歯。
【請求項６】
前記床中央部が、全体に亘り略一定の肉薄成形品として形成されていることを特徴とする請求項３〜５のいずれか１項に記載の有床義歯。
【請求項７】
人工歯とそれを支える義歯床部とからなる有床義歯の製造方法において、
前記義歯床部を、歯茎の土手に載るＵ字状の床縁部と、このＵ字状の床縁部を補強する床中央部とに分けて構成するものとし、最初に、前記床中央部を熱可塑性のアセタル樹脂を射出成形することで製作し、次に、予め製作した前記アセタル製の床中央部と前記人工歯を成形型にセットして、該成形型に前記アセタル樹脂とは異なる熱硬化性樹脂または熱可塑性樹脂を充填することで前記床縁部を製作し、それにより、前記人工歯と床縁部と床中央部とが一体化された有床義歯を得ることを特徴とする有床義歯の製造方法。
【請求項８】
前記床中央部をアセタル樹脂で射出成形する際に、先に行くほど経路断面積が小さくなるように形成された複数のスプルーを通して樹脂を成形型の成形空間に充填することを特徴とする請求項７に記載の有床義歯の製造方法。
【発明の詳細な説明】
【技術分野】
【０００１】
本発明は、有床義歯およびその製造方法に関する。
【背景技術】
【０００２】
従来から有床義歯としては、レジン床義歯と金属床義歯が使用されているが、レジン床義歯であるアクリル床義歯が最も普及している（例えば、特許文献１参照）。
【０００３】
レジン床義歯は、主に以下のようにして作製している。
即ち、まず、義歯使用者の上顎と下顎の一方または双方の口腔内印象を採取し、口腔印象から上顎と下顎の石膏模型を作製し、石膏模型にワックスを適用して蝋型を作製し、蝋型に人工歯を配列して蝋義歯を作製し、蝋義歯を石膏中に埋没し、ワックスを除去し、ワックス除去により形成される空洞（成形空間）内にアクリル樹脂等のレジンを注入、充填し、レジンが硬化した後に義歯とレジン床とを掘り出し、研磨、修正して義歯を完成させている。
【０００４】
このように製作された有床義歯は、口腔内の歯欠損部に装着されて咬合咀嚼に使用されるが、長期使用の過程で床部には咬合による大きな応力が繰り返し作用する。従って、床部には材質上または構造上強度的な十分な配慮が必要である。
【０００５】
そこで、レジン床義歯の場合は、例えば、口蓋部粘膜に密着する部分の肉厚を大きくしたりして、強度を持たせている。また、金属床義歯の場合は、口蓋部粘膜に密着する部分を金属で構成することによって、強度を持たせている。
【０００６】
【特許文献１】特開昭６３−２７５３３６号公報
【発明の開示】
【発明が解決しようとする課題】
【０００７】
しかし、強度を増すために樹脂の肉厚を大きくすると、柔軟性が低下し、装着感が悪くなる。また、金属床義歯の場合は、重くなるために、やはり装着感が悪くなる。
【０００８】
本発明は、上記事情を考慮し、レジン床を使用しながらも、高い強度と優れた装着性を持つ有床義歯とその製造方法を提供することを目的とする。
【課題を解決するための手段】
【０００９】
第１の発明は、人工歯とそれを支える義歯床部とからなる有床義歯において、該義歯の少なくとも一部がアセタルの成形品で構成されていることを特徴とする。
【００１０】
第２の発明の有床義歯は、前記義歯床部の少なくとも一部がアセタルの成形品で構成されていることを特徴とする。
【００１１】
第３の発明は、第２の発明に記載の有床義歯において、前記義歯床部が、前記人工歯を支持すると共に歯茎の土手に載るＵ字状の床縁部と、このＵ字状の床縁部に自身の外周縁が一体化されることで前記床縁部の内側に連設され、それにより前記床縁部を補強する床中央部とからなり、該床中央部がアセタルの成形品で構成され、前記床縁部が前記アセタル樹脂とは異なる熱硬化性樹脂または熱可塑性樹脂（例えばアクリル樹脂）の成形品で構成されていることを特徴とする。
【００１２】
第４の発明は、第３の発明に記載の有床義歯において、前記アセタルの成形品で構成された床中央部の外周縁が、後から成形された前記床縁部の成形樹脂中に埋設されることで、前記床中央部と床縁部とが一体化されていることを特徴とする。
【００１３】
第５の発明は、第４の発明に記載の有床義歯において、前記アセタルの成形品で構成された床中央部の外周縁に、前記床縁部の成形樹脂の絡まりを強める凹凸が形成されていることを特徴とする。
【００１４】
第６の発明は、第３〜５の発明のいずれか１つの発明に記載の有床義歯において、前記床中央部が、全体に亘り略一定の肉薄成形品として形成されていることを特徴とする。
【００１５】
第７の発明の有床義歯の製造方法は、人工歯とそれを支える義歯床部とからなる有床義歯の製造方法において、前記義歯床部を、歯茎の土手に載るＵ字状の床縁部と、このＵ字状の床縁部を補強する床中央部とに分けて構成するものとし、最初に、前記床中央部を熱可塑性のアセタル樹脂を射出成形することで製作し、次に、予め製作した前記アセタル製の床中央部と前記人工歯を成形型にセットして、該成形型に前記アセタル樹脂とは異なる熱硬化性樹脂または熱可塑性樹脂（例えばアクリル樹脂）を充填することで前記床縁部を製作し、それにより、前記人工歯と床縁部と床中央部とが一体化された有床義歯を得ることを特徴とする。
【００１６】
第８の発明は、第６の発明に記載の有床義歯の製造方法において、前記床中央部をアセタル樹脂で射出成形する際に、先にいくほど経路断面積が小さくなるように形成された複数のスプルーを通して樹脂を成形型の成形空間に充填することを特徴とする。
【発明の効果】
【００１７】
第１の発明の有床義歯によれば、義歯の少なくとも一部をアセタル（ＡＣＥＴＡＬ：コポリマー・アセタルレジン）の成形品で構成しているので、アセタルの特性により高い強度と優れた装着性を発揮することができる。即ちアセタルは、高強度、耐磨耗性、耐破折性を持つもののきわめて柔軟性を有しているので、１〜３ｍｍの薄さで製作が可能である。従って、肉薄化と軽量化を実現することができ、良好な装着性を発揮できる。また、不活性、耐汚染性、耐細菌性、無気泡性、耐浸水性の諸特性を持つので、汚れが付きにくく、細菌が発生しづらい。また、生体適合性があり低刺激性であるので、アレルギー反応の心配がない。また、あらゆる色調のものを用意できる上に、安定した色調を長期間維持できるので、良好な審美性を発揮できる。
【００１８】
第２の発明によれば、義歯床部の少なくとも一部がアセタルの成形品で構成されているので、特に上記の効果を発揮することができる。
【００１９】
第３の発明によれば、義歯床部が、人工歯を支持すると共に歯茎の土手に載るＵ字状の床縁部と、このＵ字状の床縁部の内側に連設された補強用の床中央部とからなり、床中央部がアセタルの成形品で構成され、床縁部が前記アセタル樹脂とは異なる熱硬化性樹脂または熱可塑性樹脂（例えばアクリル樹脂）の成形品で構成されているので、製作時の難点をたやすくクリアすることができる。即ち、アセタルは、成形時の流動性の点で、肉厚変動の大きい床縁部には使いづらいが、その床縁部は前記アセタル樹脂とは異なる熱硬化性樹脂または熱可塑性樹脂（例えばアクリル樹脂）で製作しているので、製作上の問題を容易にクリアすることができる。また、アセタルは不活性であり、化学的接着による接合が困難であるので、人工歯と接合する必要のある床縁部には使用しにくいが、その床縁部だけをアクリル等の通常の樹脂で構成しているので、製作上の問題を容易にクリアすることができる。
【００２０】
第４の発明によれば、アセタルの成形品で構成された床中央部の外周縁を、後から成形した床縁部の成形樹脂中に埋設させることで、床中央部と床縁部とを一体化しているので、義歯床部の強い一体性を維持することができる。
【００２１】
第５の発明によれば、アセタルの成形品で構成された床中央部の外周縁に、床縁部の成形樹脂の絡まりを強める凹凸を形成してあるので、床中央部と床縁部を強く一体化することができる。
【００２２】
第６の発明によれば、床中央部を全体に亘り略一定の肉薄成形品として形成しているので、射出成形時のアセタル樹脂の充填性を良くすることができ、成形品質の向上が図れる。
【００２３】
第７の発明によれば、義歯床部を、歯茎の土手に載るＵ字状の床縁部と、このＵ字状の床縁部を補強する床中央部とに分けて構成し、最初に、床中央部を熱可塑性のアセタル樹脂を射出成形することで製作し、次に、予め製作したアセタル製の床中央部と人工歯を成形型にセットし、その成形型にアセタル樹脂とは異なる熱硬化性樹脂または熱可塑性樹脂を充填することで床縁部を製作し、それにより、人工歯と床縁部と床中央部とが一体化された有床義歯を得るようにしているので、一体性の高い有床義歯を簡単な工程で容易に製造することができる。
【００２４】
第８の発明によれば、床中央部をアセタル樹脂で射出成形する際に、先に行くほど経路断面積が小さくなるように形成された複数のスプルーを通して樹脂を成形型の成形空間に充填するようにしているので、成形空間に対するアセタル樹脂の充填性を良くすることができ、品質の高い成形品を得ることができる。
【発明を実施するための最良の形態】
【００２５】
以下、本発明の実施形態を図面を参照しながら説明する。
本発明の有床義歯は、総義歯、局部義歯、上顎用有床義歯および下顎用有床義歯のいずれにも適用できるものであるが、本実施形態は上顎用床義歯への適用例を示している。
【００２６】
図１は実施形態の有床義歯の外観図、図２はその一部品である床中央部の成形品の外観図、図３は同床中央部を成形する際のスプルーの配置の仕方の例を示す説明図、図４は前記床中央部の成形工程の説明図、図５はその予め作製しておいた床中央部を組み込んで有床義歯を成形する場合の工程説明図である。
【００２７】
図１に示すように、本実施形態の有床義歯１は、多数の人工歯２と、それを支える義歯床部３とから構成されている。義歯床部３は、多数の人工歯２を支持すると共に歯茎の土手に載るＵ字状の床縁部４と、このＵ字状の床縁部４に自身の外周縁が一体化されることで床縁部４の内側に連設され、それにより床縁部４を補強する床中央部５とから構成されている。床中央部５の上面は、口蓋粘膜面に対する接触面となっている。
【００２８】
本実施形態の有床義歯１の最大の特徴は、義歯床部３を構成する部位のうち、床中央部５がアセタルの成形品で構成され、床縁部４が前記アセタル樹脂とは異なる熱硬化性樹脂または熱可塑性樹脂（例えばアクリル樹脂）の成形品で構成されていることである。
【００２９】
この場合、アセタルの成形品で構成された床中央部５の外周縁７が、後から成形された床縁部４の成形樹脂中に埋設されることで、床中央部５と床縁部４とが一体化されている。
【００３０】
特に図２に示すように、アセタルの成形品で構成された床中央部５の外周縁７には、床
縁部４の成形樹脂の絡まりを強めるための凹部（多数の小孔）８や凸部（凸条）９などが形成されている。また、床中央部５は、全体に亘り略一定の肉薄成形品として形成されている。
【００３１】
このように、義歯床部３のうち、床中央部５をアセタル（ＡＣＥＴＡＬ：コポリマー・アセタルレジン）の成形品で構成している場合、アセタルの特性により、高い強度と優れた装着性を発揮することができる。
【００３２】
まず、アセタルは、高強度、耐磨耗性、耐破折性を持つものの、きわめて柔軟性を有しているので、１〜３ｍｍの薄さで床中央部５を製作することができる。従って、肉薄化と軽量化を実現することができ、それにより、良好な装着性を発揮することができる。また、アセタルは、不活性、耐汚染性、耐細菌性、無気泡性、耐浸水性の諸特性を持つので、汚れが付きにくく、細菌が発生しづらい。従って、常に衛生的な状態を維持することができる。また、アセタルは、生体適合性があり低刺激性であるので、アレルギー反応の心配がない。更にアセタルはは、あらゆる色調のものを用意できる上に安定した色調を長期間維持できるので、良好な審美性を発揮できる。
【００３３】
また、本実施形態の有床義歯１の場合、床中央部５がアセタルの成形品で構成され、床縁部４が前記アセタル樹脂とは異なる熱硬化性樹脂または熱可塑性樹脂（例えばアクリル樹脂）の成形品で構成されているので、製作時の難点をたやすくクリアすることができる。
【００３４】
即ち、アセタルは、成形時の流動性の点で、肉厚変動の大きい床縁部４には使いづらいが、その床縁部４は前記アセタル樹脂とは異なる熱硬化性樹脂または熱可塑性樹脂（例えばアクリル樹脂）で製作しているので、製作上の問題を容易にクリアすることができる。また、アセタルは不活性であり、化学的接着による接合が困難であるので、人工歯２と接合する必要のある床縁部４には使用しにくいが、その床縁部４だけをアクリル等の通常の樹脂で構成しているので、製作上の問題を容易にクリアすることができる。
【００３５】
また、本実施形態の有床義歯１では、アセタルの成形品で構成された床中央部５の外周縁７を、後から成形した床縁部４の成形樹脂中に埋設させることで、床中央部５と床縁部４とを一体化しているので、義歯床部３の強い一体性を維持することができる。しかも、床中央部５の外周縁７には、床縁部４の成形樹脂の絡まりを強める凹部８や凸部９を形成しているので、より一体性を強めることができる。
【００３６】
また、本実施形態の有床義歯１では、成形時の流動性に難点のあるアセタルで作る床中央部５を全体に亘り略一定の肉薄成形品として構成しているので、射出成形時のアセタル樹脂の充填性を良くすることができ、成形品質の向上が図れる。
【００３７】
なお、床中央部５は、不活性のアセタルで構成しているものの、ロカテック処理（表面粗し処理）を施すことにより、リベース（裏打）が可能であるから、通常のレジン床義歯と同様の修理ができ、長期間の使用に支障を生じる心配はない。
【００３８】
次に上述した有床義歯１の製造方法の一例を説明する。
この製造方法は、大まかに述べると、最初に、床中央部５を熱可塑性のアセタル樹脂を射出成形することで製作し、次に、予め製作しておいたアセタル製の床中央部５と人工歯２を成形型にセットして、成形型にアセタル樹脂とは異なる熱硬化性樹脂または熱可塑性樹脂を充填することで床縁部４を製作し、それにより人工歯２と床縁部４と床中央部５とが一体化された有床義歯１を得るというものである。
【００３９】
以下、図４および図５を用いて製作工程を説明する。
【００４０】
図４は義歯床部３を構成する部分のうち、床中央部５をアセタルで作る際の工程を示している。
【００４１】
この工程では、図４（ａ）に示すように、口腔内印象を元にワーキング用の石膏模型３１を作る。この際、アセタルは成形時に４〜７％の大きな硬化収縮するので、その収縮率を考慮した膨張率を有する膨張石膏で石膏模型３１を作る。硬化収縮することで、本来のサイズの成形品を得るためである。
【００４２】
次に（ｂ）のように、石膏模型３１上にワックスアップして、床中央部の形状のワックス模型３２を作る。
【００４３】
次に（ｃ）のように、石膏模型３１とワックス模型３２を下フラスコ５１内に入れて、埋設石膏３３内に埋設し、埋没石膏３３の表面に分離剤３４を塗布する。
【００４４】
次に、図３に例を示すように、射出成形用のスプルー１０をワックスで作る。この際、先に行くほど経路断面積が小さくなるように形成された複数のスプルー１０を通して、樹脂（アセタル）が成形空間に流れるようにする。即ち、流動性に難点のあるアセタル樹脂が成形空間の隅々にまでむら無く行き渡るように、スプルー１０のルートをワックスで作る。
【００４５】
次に図４（ｄ）のように、上フラスコ５２をワックス模型３２の上から被せ、ワックス模型３２および石膏模型３１を上下のフラスコ５２、５１内の埋没石膏３３中に埋設する。
【００４６】
そして、埋没石膏３３が硬化した後、（ｅ）に示すように、上下のフラスコ５２、５１を分離して、温水中に浸漬するなどして、ワックスを流す。
【００４７】
次に（ｆ）のように、上下フラスコ５２、５１を再び合体し、ボルト５３で締めて、上下の埋没石膏３３および石膏模型３１より形成される床中央部の形状の成形空間（キャビティ）３５にアセタル樹脂を射出して硬化させる。
【００４８】
硬化したら、（ｇ）のように、上下フラスコ５２、５１を分離し、埋没石膏３３を破壊するなどして、成形完了後のアセタル製の床中央部５を取り出す。
【００４９】
あとは、表面に付着した石膏や樹脂バリ等を取り除き、きれいな床中央部５の成形体を得る。
【００５０】
次に、上のように製作した床中央部５を組み込んで有床義歯１を製作する場合の手順を説明する。
図５はその工程を示している。
【００５１】
まず、図５（ａ）のように、口腔内印象を元に石膏模型（前記と同様に樹脂の成形時の収縮率を勘案した膨張模型）３１を作り、その上に先に製作した床中央部５を載せる。
【００５２】
次に（ｂ）のように、石膏模型３１および床中央部５の成形体の上に、床縁部４の形状にワックスアップして人工歯２を配列し、石膏模型３１および床中央部５の成形体の上に床縁部４のワックス模型３６を作る。
【００５３】
次に（ｃ）のように、ワックス模型３６および床中央部５の成形体を載せた石膏模型３１の下部を、下フラスコ５１内に入れて埋没石膏３３中に埋設し、石膏表面に分離剤を塗布する。
【００５４】
次に（ｄ）のように、上フラスコ５２をワックス模型３６の上から被せ、ワックス模型３６および石膏模型３１を上下のフラスコ５２、５１内の埋没石膏３３中に埋設する。
【００５５】
埋没石膏３３が硬化した後、（ｅ）に示すように、上下のフラスコ５２、５１を分離して、温水中に浸漬するなどして、ワックスを流す。
【００５６】
次に（ｆ）のように、上下フラスコ５２、５１を再び合体し、ボルト５３で締めて、上下の埋没石膏３３および石膏模型３１ならびに床中央部５の成形体により形成される床縁部の形状の成形空間（キャビティ）３７にアクリル等の樹脂を充填させて硬化させる。
【００５７】
そして、硬化したら、（ｇ）のように、上下フラスコ５２、５１を分離し、埋没石膏３３を破壊するなどして、成形完了後の有床義歯１を取り出す。
【００５８】
あとは、表面に付着した石膏や樹脂バリ等を取り除き、きれいな有床義歯１の完成品を得る。
【００５９】
以上のように製作することにより、一体性の高い有床義歯１を簡単な工程で容易に製造することができる。特に床中央部５をアセタル樹脂で射出成形する際に、先に行くほど経路断面積が小さくなるように形成された複数のスプルー１０を通して樹脂を成形空間３５に充填するようにしているので、成形空間３５に対するアセタル樹脂の充填性を良くすることができ、品質の高い床中央部５の成形品を得ることができる。
【００６０】
なお、上記実施形態において、義歯床部３を床中央部５と床縁部４の２つの部位に分け、床中央部５のみをアセタルで構成した場合を説明したが、義歯床部３の全体をアセタルの成形品で構成することも可能である。また、人工歯２を含めた義歯全体をアセタルの成形品で構成することも可能である。また、床中央部５の面板部分にＵ字状の切欠があってもよい。
【図面の簡単な説明】
【００６１】
【図１】本発明の実施形態の有床義歯の外観図で、（ａ）は正面上から見た斜視図、（ｂ）は側方上から見た斜視図である。
【図２】同有床義歯の一部品である床中央部の成形品の外観図で、（ａ）は側方上から見た斜視図、（ｂ）は裏返して斜め上から見た斜視図である。
【図３】同床中央部を成形する際のスプルーの配置の仕方の例を示す説明図である。
【図４】（ａ）〜（ｈ）は同床中央部の成形工程の説明図である。
【図５】（ａ）〜（ｈ）は図４の工程で予め作製しておいた床中央部を組み込んで有床義歯を成形する場合の工程説明図である。
【符号の説明】
【００６２】
１  有床義歯
２  人工歯
３  義歯床部
４  床縁部
５  床中央部
【図１】
2010022726.tif 000003
【図２】
2010022726.tif 000004
【図３】
2010022726.tif 000005
【図４】
2010022726.tif 000006
【図５】
2010022726.tif 000007